ПРОВОД ДЛЯ РАФИНИРОВАНИЯ РАСПЛАВЛЕННОГО МЕТАЛЛА И СПОСОБ ЕГО ИЗГОТОВЛЕНИЯ
WIRE FOR MELT METAL REFINING AND PROCEDURE FOR ITS FABRICATION

Настоящее изобретение относится к проводу для рафинированного расплавленного металла посредством добавок, таких как металлические материалы и/или минералы, и к соответствующему способу изготовления такого провода.
До отливки расплавленного металла, такого как расплавленная сталь, рафинировочный провод может быть введен в сосуд с расплавленным металлом, такой как ковш, тигель или разливочный желоб для непрерывного литья, чтобы обеспечить металл с улучшенными характеристиками. Назначение рафинировочного провода - введение рафинировочных материалов, таких как металлы или минералы, заключенных в оболочку провода, в расплавленный металл в правильных количествах и управляемым образом. Рафинировочные материалы проявляют или высокое сходство с кислородом или низкую точку плавления и/или испарения, или высокое давление насыщенного пара, или низкую растворимость, или малую плотность по сравнению с расплавленным металлом, или комбинацию этих факторов. В этом смысле, важно достигать высокого процента возврата рафинировочного материала, определяемого как отношение количества введенного материала, оставшегося в расплавленном металле, к общему количеству введенного материала.
В известном способе изготовления рафинировочного провода, стальную полосу свертывают, образуя U-образный профиль, который наполняют рафинировочным материалом в порошковой форме. Два продольных края U-образного профиля, которые были предварительно сформированы для этой цели, затем сворачивают вместе. Таким образом, рафинировочный провод формируют со стальной оболочкой, предохраняющей сердечник из рафинировочного материала.
Другой способ изготовления рафинировочного провода является таким же, как описанный выше, за исключением того, что рафинировочный материал вводят в U-образный профиль в виде твердого прессованного провода.
Рафинировочные провода, изготовленные этими известными способами, обычно имеют толщину оболочки в диапазоне от 0,2 мм до 0,6 мм, обусловленную ограничениями на изготовление и изделие. В результате, провод может быть легко деформирован из-за высокого давления в заправочном ролике фидера, используемого для введения провода через направляющую трубку в сосуд с расплавленным металлом, тем самым, требуя направляющих трубок со сравнительно большими внутренними диаметрами, которые являются нежелательными при направлении рафинировочного провода точно в сосуд.
Иногда также рафинировочный провод не является достаточно жестким для прохождения сквозь застывшую поверхность шлака, плавающего на поверхности расплавленного металла, например, расплавленной стали, в сосуде.
Кроме того, крюкообразное сцепление стальной оболочки проводов, обсуждаемое выше, препятствует прокатке или волочению таких проводов с целью получения меньших диаметров, в таких случаях сердечник может содержать избыточное и нежелательное количество воздуха, которое, в процессе рафинирования, является вредным для качества расплавленного металла и для восстановления материала сердечника. Более того, рафинировочный материал может входить в контакт с компонентами воздуха или другими веществами, такими как жидкость или окислитель, таким образом, сокращая срок службы провода.
Некоторые из этих недостатков возникают из-за того, что стальная оболочка рафинировочного провода слишком тонкая, и, во-вторых, из-за того, что рафинировочный материал не был изолирован в оболочку герметичным способом.
Задача настоящего изобретения - создание рафинировочного провода, который преодолевает, или, по меньшей мере, существенно уменьшает недостатки, связанные с рафинировочными проводами, описанными выше.
Другой задачей настоящего изобретения является создание рафинировочного провода и соответствующего способа изготовления с толщиной оболочки, большей, чем у известных рафинировочных проводов, описанных выше, что ведет к улучшенным способам рафинирования расплавленных металлов, в частности, расплавленной стали.
Предложен рафинировочный провод для расплавленного металла, содержащий металлическую оболочку, охватывающую сердечник из рафинировочного материала, в котором сердечник изолирован в оболочке герметичным образом.
Предпочтительно, провод предварительно подвергается прокатке или волочению до более маленького диаметра.
Оболочка может быть изготовлена из любого подходящего металлического материала. Однако когда рафинировочный провод используется для рафинирования расплавленной стали, оболочка предпочтительно изготавливается из низкоуглеродистой, низкокремнистой стали.
Инкапсулированный сердечник из рафинировочного материала может также быть из любого материала, подходящего для рафинирования расплавленного металла, например, расплавленная сталь, материалы, включающие, помимо прочего, чистый кальций; кальций, алюминий, металлический натрий или любую их комбинацию; силикокальциевый (CaSi) сплав, ферротитановый (FeTi) сплав, ферроборовый (FeB) сплав или любую их комбинацию.
Также предложен способ изготовления рафинировочного провода для расплавленного металла, содержащего металлическую оболочку, инкапсулирующую сердечник из рафинировочного материала, в котором сердечник инкапсулируется внутри оболочки герметичным образом.
Изобретение относится также к способу изготовления рафинировочного провода для расплавленного металла, содержащего металлическую оболочку, инкапсулирующую сердечник из рафинировочного материала, при этом способ содержит этапы создания из металлической полосы оболочки с рафинировочным материалом, заключенным в нее, и соединения вместе, предпочтительно сваркой, продольных краев сформированной так оболочки герметическим образом.
В другом аспекте оригинального способа, определенного выше, оболочка может выполняться из любого металлического материала, но когда рафинировочный провод используется для рафинирования расплавленной стали, оболочка предпочтительно изготавливается из низкоуглеродистой, низкокремнистой стали.
Опять же, края оболочки предпочтительно свариваются встык.
Инкапсулированный сердечник из рафинировочного материала может также быть изготовлен из любого подходящего материала для рафинирования расплавленного материала, например, расплавленная сталь, материалы, включающие, помимо прочего, чистый кальций; кальций, алюминий, металлический натрий или любую их комбинацию; силикокальциевый (CaSi) сплав, ферротитановый (FeTi) сплав, ферроборовый (FeB) сплав или любую их комбинацию.
Таким образом, из-за того, что оболочка рафинировочного провода изолирована, например, сварена, предпочтительно сваркой встык, для инкапсуляции рафинировочного материала сердечника герметическим образом, толщина оболочки может достигать 2 мм, в отличие от максимальной толщины оболочки 0,6 мм в ранее известных рафинировочных проводах.
Для того чтобы уменьшить содержание кислорода, воздуха или других вредных газов, остающихся в оболочке, сформированного таким образом провода, провод может быть подвергнут прокатке или волочению для достижения меньшего диаметра, тем самым выталкивая такие газы из провода, без ухудшения целости провода и в то же время более плотно прижимая оболочку к сердечнику. Таким образом, может быть достигнуто отношение условной плотности рафинировочного материала в сердечнике к плотности теоретического эквивалента твердого сердечника, превышающее 95%.
Далее, благодаря более толстым оболочкам, риск повреждения провода, которое может случаться с известными рафинировочными проводами из-за высокого давления заправочных валиков, проталкивающих провод через направляющие трубки в сосуд с расплавленным металлом, уменьшается в то же время провод, особенно имеющий большую толщину, является достаточно жестким, чтобы проходить сквозь затвердевшую поверхность шлака, плавающего на поверхности расплавленного металла в сосуде.
Кроме того, провод не имеет тенденции сильно плавиться в сосуде до достижения дна сосуда, что случается с известными рафинировочными проводами: при этом освобождается рафинировочный материал, находящийся под высоким статическим давлением, и увеличивается время флотации рафинировочных материалов малой плотности - все это ведет к получению плохих результатов рафинирования.
Также предложен способ рафинирования расплавленного металла, включающий этап введения в расплавленный металл рафинировочного провода в соответствии с ранее описанными вариантами выполнения.
Для более полного понимания настоящего изобретения, рафинировочный провод в соответствии с данным изобретением сейчас будет описан в качестве примера и в сравнении с рафинировочным проводом для известного уровня техники, с использованием примеров и чертежей, на которых представлено:
фиг.1 - поперечное сечение рафинировочного провода для рафинирования расплавленной стали в соответствии с известным уровнем техники;
фиг.2 - поперечное сечение рафинировочного провода для рафинирования расплавленной стали согласно настоящему изобретению.
Обратимся вначале к рафинировочному проводу 1 для известного уровня техники. Как показано, в целом, на фиг.1, он содержит стальную оболочку 2, которая была сформирована из стальной ленты, продольные края которой были согнуты в форму крюка 3. Стальная лента была загнута в U-образную форму, для приема в нее порошкообразного рафинировочного материала 4. Затем два предварительно согнутых края 3 сгибают вместе, так что рафинировочный материал оказывается заключенным в оболочку в качестве сердечника.
Как обсуждалось выше, из-за громоздкости закупорки типа крюка, и из-за того, что такая закупорка не изолирована достаточным образом, то есть она не является герметичной, прокатка или волочение провода 1 не представляются возможными, и также в рафинировочном материале 4 может присутствовать воздух. Этот нежелательный кислород является вредным для качества расплавленной стали, когда рафинировочный провод вставляют в нее, также как и для восстановленного материала из рафинировочного материала 4 сердечника.
На фиг.2 показано рафинирование расплавленного металла согласно настоящему изобретению, рафинировочный провод 11, в котором стальная оболочка была изготовлена из листа стали, имеющего, в целом, U-образную форму, в которую был добавлен рафинировочный материал сердечника.
В отличие от рафинировочного провода 1 для известного уровня техники, обсужденного выше в связи с фиг.1, противостоящие или граничащие продольные края 15 оболочки 12 подвергаются изоляции вместе герметичным образом посредством сварки. Сформированный таким образом сварной шов 13 герметично инкапсулирует сердечник 14 рафинировочного провода 11 в оболочке 12, тем самым предотвращая проникновение нежелательного кислорода или любого другого газа или материала во внутреннюю часть оболочки 12 в процессе рафинирования расплавленного металла.
К тому же содержание воздуха, кислорода или любого другого газа, присутствующего в оболочке 12, может быть уменьшено путем его вытеснения из оболочки при прокатке или волочении для уменьшения диаметра. При этом оболочка 12 плотнее прижимается к сердечнику 14.
В следующих примерах демонстрируются состав и размеры предпочтительных вариантов выполнения рафинировочных проводов для расплавленной стали в соответствии с настоящим изобретением, в котором сталь, из которой выполнена оболочка, является сталью SAE 1006 Ассоциации инженеров автомобилестроения или ее эквивалентом, материал сердечника является порошком чистого кальция, и внешний диаметр каждого провода равен 9,0 мм.
ПРИМЕРЫ
Толщина оболочки
Вес материала сердечника на 1 погонный метр провода
Условная плотность в сердечнике по сравнению с твердым кальцием
1,0 мм
58 г/м
97%
1,5 мм
43 г/м
97%
Прокатка или волочение проводов могут являться необходимыми для получения проводов меньшего диаметра, в зависимости от текущего состояния процесса рафинирования, в то же время оболочки плотнее прилегают к сердечникам проводов.
Таким образом, можно видеть, что настоящее изобретение предлагает рафинировочные провода, которые улучшают способ рафинирования металла в том, что, помимо прочего, они уменьшают примеси, добавленные в расплавленные металлы, в то же время сохраняя свою общую целостность, особенно, во время введения проводов в сосуд с расплавленным металлом и их прохождения в расплавленный металл сквозь шлак, плавающий на поверхности расплавленного металла.
Кроме того, так как оболочки герметичны и имеют правильные, непрерывные, в целом, гладкие внешние поверхности, их можно легко подвергать прокатке или волочению для уменьшения диаметров, без нарушения их целостности, в то же время, также, вытесняя воздух, кислород или любой другой нежелательный газ из внутренней части оболочки.
Кроме того, прокатка или волочение рафинировочных проводов до меньших диаметров может обеспечивать поддержание условной плотности материала сердечника или отношение сжатия на уровне выше 95% от плотности теоретического эквивалента твердого сердечника.